(57)【特許請求の範囲】
【請求項１】
１以上のポリカーボネートブロックと１以上のポリシロキサンブロックを含んでなる透明なポリカーボネート−ポリシロキサンブロックコポリマーであって、ポリカーボネート−ポリシロキサンブロックコポリマー中のポリシロキサンブロックの含有量が１５重量％以下であるポリカーボネート−ポリシロキサンブロックコポリマーと
１以上のポリシロキサンセグメント、並びに、ポリオレフィン、ポリエステル、ポリエステルカーボネート、ポリエーテル及びポリアリーレートから選択される１以上のセグメントを有する、０．１〜１０重量％の表面改質剤とを含んでなる組成物であって、
ポリカーボネートブロックが次式の構造の繰返し単位を含んでなり、
【化１】
0005485498.tif 000032
ポリシロキサンブロックが次式の構造の繰返し単位を含んでなる、組成物であって
【化２】
0005485498.tif 000033
（式中、Ｒ１基の総数の６０〜１００％は置換又は非置換の二価芳香族基であり、０〜４０％は二価脂肪族基又は二価脂環式基であり、各Ｒ２は独立にＣ１〜Ｃ１２ヒドロカルビルである）、
３．２ｍｍの厚さでＡＳＴＭ  Ｄ１００３を準拠して測定して少なくとも７０％の透過率を有する、組成物。
【請求項２】
ポリカーボネート−ポリシロキサンブロックコポリマーが実質的にポリカーボネートブロックとポリシロキサンブロックからなる、請求項１記載の組成物。 
【請求項３】
ポリカーボネート−ポリシロキサンブロックコポリマーのポリシロキサンブロックが次式の構造を有する、請求項１又は２記載の組成物。
【化３】
0005485498.tif 000034
式中、各Ｒ２は独立にＣ１〜Ｃ１２ヒドロカルビルであり、各Ｒ３は独立にＣ６〜Ｃ３０ヒドロカルビレンであり、ｘは０又は１であり、Ｄは５〜１２０である。
【請求項４】
各ｘが０であり、各Ｒ３が独立に次式の構造を有する、請求項３記載の組成物。
【化４】
0005485498.tif 000035
式中、各Ｒ４は独立にハロゲン、Ｃ１〜Ｃ８ヒドロカルビル又はＣ１〜Ｃ８ヒドロカルビルオキシであり、ｍは０〜４であり、ｎは２〜１２である。
【請求項５】
表面改質剤がポリエステル−ポリシロキサンブロックコポリマーからなる、請求項１乃至４のいずれか１項記載の組成物。 
【請求項６】
さらに、ポリカーボネート、ポリエステルカーボネート、ポリエステル、ポリアリーレート及びこれらの混合物から選択されるポリマーを含む、請求項１乃至５のいずれか１項記載の組成物。 
【請求項７】
さらに、ビスフェノールＡポリカーボネートを含む、請求項１乃至５のいずれか１項記載の組成物。
【請求項８】
ポリカーボネート−ポリシロキサンブロックコポリマーのポリシロキサンブロックが以下の式の構造を有しており、表面改質剤がポリエステル−ポリシロキサンブロックコポリマーからなり、当該組成物がさらに芳香族ポリカーボネートを含む、請求項１記載の組成物。
【化５】
0005485498.tif 000036
式中、各Ｒ２は独立にＣ１〜Ｃ１２ヒドロカルビルであり、各Ｒ３は独立にＣ６〜Ｃ３０ヒドロカルビレンであり、ｘは０又は１であり、Ｄは５〜１２０である。
【請求項９】
請求項１乃至請求項８のいずれか１項記載の組成物を含んでなる物品。
【発明の詳細な説明】
【技術分野】
【０００１】
本発明は、透明ポリカーボネート−ポリシロキサンコポリマーブレンド、その製造方法及び物品に関する。
【背景技術】
【０００２】
シロキサンを含有するポリマー及びコポリマーは、各種熱可塑性物品の表面特性を変えるために物品に被覆されている。例えば、Ｄｅｐｐｉｓｃｈらの米国特許第６５００５４９号には、ポリジメチルシロキサンブロックを含む生体適合性フィルムを有するコーティング物品が記載されている。Ｗａｒｄらの米国特許第５５８９５６３号には、ベースポリマーの表面張力を変える表面活性末端基が共有結合した線状ベースポリマーを含む表面活性末端基含有ポリマーを有するコーティング物品が記載されている。Ｐｌｕｎｋｅｔｔの米国特許第６３９５２２６号には、微小孔のある中空繊維膜血液人工心肺のためのコーティングであって、微小孔を通る血漿の通過に対する繊維の抵抗性を増大するコーティングが記載されており、このコーティングはアルコキシシラン／アルキルシランコポリマーを含む。この方法は、表面改質コポリマーで被覆するための別途の取扱い及びコーティング工程を要するという欠点がある。
【０００３】
また、シロキサン含有ポリマーをバルク熱可塑性樹脂とブレンドすることによって熱可塑性樹脂の表面特性を改質することも公知である。例えば、Ｇａｉｎｅｓらの米国特許第３６８６３５５号には、ベースポリマーと、ポリカーボネート−ポリシロキサンブロックコポリマーとし得る表面改質用添加剤とのブレンドが記載されている。しかし、所望の表面特性を得るのに必要とされる表面改質用添加剤の量は、ベースコポリマーの望ましい光学的性質を失わせることが多い。
【特許文献１】米国特許第６５００５４９号明細書
【特許文献２】米国特許第５５８９５６３号明細書
【特許文献３】米国特許第６３９５２２６号明細書
【特許文献４】米国特許第３６８６３５５号明細書
【発明の開示】
【発明が解決しようとする課題】
【０００４】
従って、表面コーティング工程を要することなく、しかもベースポリマーの望ましい光学的性質を損なうことなく望ましい表面特性を示すポリマーブレンドに対するニーズがある。
【課題を解決するための手段】
【０００５】
上記その他の欠点は、１以上のポリカーボネートブロックと１以上のポリシロキサンブロックを含むポリカーボネート−ポリシロキサンブロックコポリマーと、１以上のポリシロキサンセグメントを含む表面改質剤とを含んでなる本発明の組成物によって軽減される。ここで、ポリカーボネートブロックは次式の構造の繰返し単位を含む。
【０００６】
【化１】
0005485498.tif 000002
式中、Ｒ１基の総数の約６０〜１００％は置換又は非置換の二価芳香族有機基であり、０〜約４０％は二価脂肪族基又は二価脂環式基である。また、ポリシロキサンブロックは次式の構造の繰返し単位を含む。
【０００７】
【化２】
0005485498.tif 000003
式中、各Ｒ２は独立にＣ１〜Ｃ１２ヒドロカルビルである。
【０００８】
本発明の組成物の製造方法及び本組成物を含む物品を始めとする他の実施形態については以下に記載する。
【発明を実施するための最良の形態】
【０００９】
本発明者らは、１以上のポリカーボネートブロックと１以上のポリシロキサンブロックを含むポリカーボネート−ポリシロキサンブロックコポリマー、及び１以上のポリシロキサンセグメントを含む表面改質剤をブレンドすることによって、表面特性が改質され、特に血液適合性に優れたポリマーブレンドが得られることを発見した。本組成物は、血液適合性のために上市されている市販の熱可塑性材料と比較して衝撃強さが向上している。ポリカーボネート−ポリシロキサンブロックコポリマーは、使用目的に応じて、不透明でも、半透明でも、透明でもよい。特定の透明ポリカーボネート−ポリシロキサンブロックコポリマーは、その透明性と低いヘイズを損なわずに表面積改質剤のレベルを高めることができることが判明した。
【００１０】
一実施形態は、１以上のポリカーボネートブロックと１以上のポリシロキサンブロックを含むポリカーボネート−ポリシロキサンブロックコポリマーと、１以上のポリシロキサンセグメントを含む表面改質剤とからなる組成物である。ここで、ポリカーボネートブロックは次式の構造の繰返し単位を含んでなる。
【００１１】
【化３】
0005485498.tif 000004
式中、Ｒ１基の総数の約６０〜１００％は置換又は非置換の二価芳香族有機基であり、０〜約４０％は二価脂肪族基又は二価脂環式基である。また、ポリシロキサンブロックは次式の構造の繰返し単位を含む。
【００１２】
【化４】
0005485498.tif 000005
式中、各Ｒ２は独立にＣ１〜Ｃ１２ヒドロカルビルである。
【００１３】
上記ポリカーボネートブロック構造において、Ｒ１は好ましくは芳香族有機基でよく、さらに好ましくは次式の構造の基である。
【００１４】
【化５】
0005485498.tif 000006
式中、各Ａ１とＡ２は単環式二価アリール基であり、Ｙ１はＡ１とＡ２を１又は２原子で隔てる橋かけ基である。代表的な実施形態では、Ａ１とＡ２は１原子で隔てられる。例えば、Ｙ１は−Ｏ−、−Ｓ−、−Ｓ（Ｏ）−、−Ｓ（Ｏ）２−、−Ｃ（Ｏ）−又はＣ１〜Ｃ１８ヒドロカルビレンである。代表的なＣ１〜Ｃ１８ヒドロカルビレン基としては、メチレン、シクロヘキシル−メチレン、２−［２．２．１］−ビシクロヘプチリデン、エチリデン、イソプロピリデン、ネオペンチリデン、シクロヘキシリデン、シクロペンタデシリデン、シクロドデシリデン及びアダマンチリデンがある。本明細書で用いる「ヒドロカルビル」という用語は、単独で、或いは他の用語の接頭語、接尾語若しくは一部として用いるとき、炭素と水素のみを含有する残基を意味する。この残基は脂肪族又は芳香族、直鎖、環式、二環式、枝分れ、飽和又は不飽和でよい。また、脂肪族、芳香族、直鎖、環式、二環式、枝分れ、飽和及び不飽和炭化水素部分の組合せを含んでいてもよい。ただし、ヒドロカルビル残基は、置換基残基の炭素と水素に加えてヘテロ原子を含んでいてもよい。例えば、特にかかるヘテロ原子を含有する場合、ヒドロカルビル又はヒドロカルビレン残基は、カルボニル基、アミノ基、ヒドロキシル基などを含んでいてもよく、或いはヒドロカルビル残基の主骨格内にヘテロ原子を有していてもよい。
【００１５】
基Ｒ１は芳香族ジヒドロキシ化合物の残基である。適当なジヒドロキシ化合物の幾つかの具体的な非限定例としては、名称又は式（一般的なもの又は個々のもの）で米国特許第４２１７４３８号に開示されているジヒドロキシ置換炭化水素がある。適当なジヒドロキシ化合物の具体例の包括的なリストとしては、レゾルシノール、４−ブロモレゾルシノール、ヒドロキノン、４，４′−ジヒドロキシビフェニル、１，６−ジヒドロキシナフタレン、２，６−ジヒドロキシナフタレン、ビス（４−ヒドロキシフェニル）メタン、ビス（４−ヒドロキシフェニル）ジフェニルメタン、ビス（４−ヒドロキシフェニル）−１−ナフチルメタン、１，２−ビス（４−ヒドロキシフェニル）エタン、１，１−ビス（４−ヒドロキシフェニル）−１−フェニルエタン、２−（４−ヒドロキシフェニル）−２−（３−ヒドロキシフェニル）プロパン、ビス（４−ヒドロキシフェニル）フェニルメタン、２，２−ビス（４−ヒドロキシ−３−ブロモフェニル）プロパン、１，１−ビス（ヒドロキシフェニル）シクロペンタン、１，１−ビス（４−ヒドロキシフェニル）シクロヘキサン、１，１−ビス（４−ヒドロキシ−３−メチルフェニル）シクロヘキサン、１，１−ビス（４−ヒドロキシフェニル）イソブテン、１，１−ビス（４−ヒドロキシフェニル）シクロドデカン、トランス−２，３−ビス（４−ヒドロキシフェニル）−２−ブテン、２，２−ビス（４−ヒドロキシフェニル）アダマンチン、（α，α′−ビス（４−ヒドロキシフェニル）トルエン、ビス（４−ヒドロキシフェニル）アセトニトリル、２，２−ビス（４−ヒドロキシフェニル）プロパン、２，２−ビス（３−メチル−４−ヒドロキシフェニル）プロパン、２，２−ビス（３−エチル−４−ヒドロキシフェニル）プロパン、２，２−ビス（３−ｎ−プロピル−４−ヒドロキシフェニル）プロパン、２，２−ビス（３−イソプロピル−４−ヒドロキシフェニル）プロパン、２，２−ビス（３−ｓｅｃ−ブチル−４−ヒドロキシフェニル）プロパン、２，２−ビス（３−ｔ−ブチル−４−ヒドロキシフェニル）プロパン、２，２−ビス（３−シクロヘキシル−４−ヒドロキシフェニル）プロパン、２，２−ビス（３−アリル−４−ヒドロキシフェニル）プロパン、２，２−ビス（３−メトキシ−４−ヒドロキシフェニル）プロパン、２，２−ビス（４−ヒドロキシフェニル）ヘキサフルオロプロパン、１，１−ジクロロ−２，２−ビス（４−ヒドロキシフェニル）エチレン、１，１−ジブロモ−２，２−ビス（４−ヒドロキシフェニル）エチレン、１，１−ジクロロ−２，２−ビス（５−フェノキシ−４−ヒドロキシフェニル）エチレン、４，４′−ジヒドロキシベンゾフェノン、３，３−ビス（４−ヒドロキシフェニル）−２−ブタノン、１，６−ビス（４−ヒドロキシフェニル）−１，６−ヘキサンジオン、エチレングリコールビス（４−ヒドロキシフェニル）エーテル、ビス（４−ヒドロキシフェニル）エーテル、ビス（４−ヒドロキシフェニル）スルフィド、ビス（４−ヒドロキシフェニル）スルホキシド、ビス（４−ヒドロキシフェニル）スルホン、９，９−ビス（４−ヒドロキシフェニル）フルオリン、２，７−ジヒドロキシピレン、６，６′−ジヒドロキシ−３，３，��′，３′−テトラメチルスピロ（ビス）インダン（「スピロビインダンビスフェノール」）、３，３−ビス（４−ヒドロキシフェニル）フタリド、２，６−ジヒドロキシジベンゾ−ｐ−ジオキシン、２，６−ジヒドロキシチアントレン、２，７−ジヒドロキシフェノキサチン、２，７−ジヒドロキシ−９，１０−ジメチルフェナジン、３，６−ジヒドロキシジベンゾフラン、３，６−ジヒドロキシジベンゾチオフェン及び２，７−ジヒドロキシカルバソール、２−フェニル−３，３−ビス（４−ヒドロキシルフェニル）フタリミジン（ＰＰＰ）、４，４′−（ヘキサヒドロ−４，７−メタノ−インダン−５−イリデン）ジフェノール（ＴＣＤ又はトリシクロデカンビスフェノール）、１，１−ビス（４−ヒドロキシフェニル）−３，３，５−トリメチルシクロヘキサン（ビスフェノールＴＭＣ）、４−［１−［３−（４−ヒドロキシフェニル）−４−メチルシクロヘキシル］−１−メチルエチル］フェノール、４，４′−［１−メチル−４−（１−メチルエチル）−１，３−シクロヘキサンジイル］ビスフェノール、フェノールフタレイン、２−メチル−３，３−ビス（ｐ−ヒドロキシフェニル）フタルイミド、２−ブチル−３，３−ビス（ｐ−ヒドロキシフェニル）フタルイミド、２−オクチル−３，３−ビス（ｐ−ヒドロキシフェニル）フタルイミド、１，３−ビス（４−ヒドロキシフェニル）−１，３−ジアルキルシクロヘキサン（ここで、アルキル基は炭素原子数１〜４のものである。例えば米国特許第５３４４９９９参照。）など、並びに上記ジヒドロキシ化合物を含む混合物がある。一実施形態では、Ｒ１基の形成に用いる芳香族ジヒドロキシ化合物は２，２−ビス（４−ヒドロキシフェニル）プロパン（ビスフェノールＡ）からなる。
【００１６】
ポリカーボネート−ポリシロキサンブロックコポリマーは、次式の構造の繰返し単位を含むポリシロキサンブロックを含む。
【００１７】
【化６】
0005485498.tif 000007
式中、各Ｒ２は独立にＣ１〜Ｃ１２ヒドロカルビルである。なお、本組成物は１以上のポリシロキサンセグメントを含む表面改質剤を含む。「ポリシロキサンセグメント」は、３以上の上記定義の繰返し単位を含む一価又は二価のポリシロキサン部分と定義される。ポリシロキサンセグメントは好ましくは５以上の繰返し単位、さらに好ましくは１０以上の繰返し単位を含む。一実施形態では、各Ｒ２はメチルである。
【００１８】
一実施形態では、ポリシロキサンブロックは次式の構造を有する。
【００１９】
【化７】
0005485498.tif 000008
式中、各Ｒ２は独立にＣ１〜Ｃ１２ヒドロカルビルであり、各Ｒ３は独立にＣ６〜Ｃ３０ヒドロカルビレンであり、ｘは０又は１であり、Ｄは約５〜約１２０である。この範囲内で、Ｄの値は具体的に１０以上である。同じくこの範囲内で、Ｄの値は具体的には約１００以下、さらに具体的には約７５以下、さらに一段と具体的には約６０以下、なお一段と具体的には約３０以下でよい。一実施形態では、ｘは０であり、各Ｒ３は独立に次式の構造を有する。
【００２０】
【化８】
0005485498.tif 000009
式中、各Ｒ４は独立にハロゲン、Ｃ１〜Ｃ８ヒドロカルビル又はＣ１〜Ｃ８ヒドロカルビルオキシであり、ｍは０〜４であり、ｎは２〜約１２である。Ｒ４で置換されていないフェニレン環位置はいずれも水素原子が占める。別の実施形態では、各Ｒ３は独立に、ジフェノールの残基であるＣ６〜Ｃ３０アリーレン基である。適当なポリシロキサンブロックとしては、Ｋｒｅｓｓらの米国特許第４７４６７０１号及びＯｋａｍｏｔｏらの同第５５０２１３４号に記載されているものがある。具体的には、ポリシロキサンブロックは、Ｋｒｅｓｓらの米国特許第４７４６７０１号第２欄２９〜４８行に定義されている次式の構造のポリジオルガノシロキサンから誘導し得る。
【００２１】
【化９】
0005485498.tif 000010
式中、基Ａｒは、好ましくは炭素原子数６〜３０のジフェノールに由来する同一又は異なるアリーレン基であり、ＲとＲ１は同一又は異なるもので、線状アルキル、枝分れアルキル、ハロゲン化線状アルキル、ハロゲン化枝分れアルキル、アリール又はハロゲン化アリールを表すが、好ましくはメチルであり、ジオルガノシロキシ単位の数（和ｏ＋ｐ＋ｑ）は約５〜約１２０である。また、ポリシロキサンブロックはＯｋａｍｏｔｏらの米国特許第５５０２１３４号第４欄１〜９行に定義されている次式のポリジメチルシロキサンから誘導し得る。
【００２２】
【化１０】
0005485498.tif 000011
式中、ｍは約５〜約１２０である。
【００２３】
一実施形態では、ポリカーボネート−ポリシロキサンブロックコポリマーは実質的にポリカーボネートブロックとポリシロキサンブロックからなる。この用語「実質的に…からなる」とは、フェノール、ｔｅｒｔ−ブチルフェノール、パラ−クミルフェノールなどの連鎖停止剤から誘導される末端基を排除するものではない。
【００２４】
ポリカーボネート−ポリシロキサンブロックコポリマーは約７０〜約９９重量％のポリカーボネートブロックを含む。この範囲内で、ポリカーボネートブロックの含有量は具体的には７５重量％以上、さらに具体的には８５重量％以上、さらに一段と具体的には９０重量％以上である。ポリカーボネート−ポリシロキサンブロックコポリマーは約１〜約３０重量％のポリシロキサンブロックを含む。この範囲内で、ポリシロキサンブロックの含有量は具体的には約２重量％以上、さらに具体的には約３重量％以上である。同じくこの範囲内で、ポリシロキサンブロックの含有量は具体的には約２５重量％以下、さらに具体的には約１５重量％以下、さらに一段と具体的には約１０重量％以下である。
【００２５】
本組成物は、約１〜約９９．９重量％のポリカーボネート−ポリシロキサンブロックコポリマーを含有する。この範囲内で、ポリカーボネート−ポリシロキサンブロックコポリマーの量は具体的には約３重量％以上、さらに具体的には約５重量％以上、さらに一段と具体的には約１０重量％以上である。同じくこの範囲内で、ポリカーボネート−ポリシロキサンブロックコポリマーの量は具体的には約９９重量％以下、さらに具体的には約９０重量％以下、さらに一段と具体的には約５０重量％以下である。
【００２６】
組成物は、１以上のポリシロキサンセグメントを含む表面改質剤を含む。このポリシロキサンセグメントは３以上の繰返しジアルキルシロキサンセグメントからなる。好ましくは、表面改質剤は、１以上のポリシロキサンセグメントに加えて、ポリオレフィン、ポリエステル、ポリエステルカーボネート、ポリエーテル及びポリアリーレートから選択される１以上のセグメントを含む。適当なポリオレフィンセグメントとしては、ポリエチレン、ポリプロピレン、ポリ（ビニルアルカノエート）（例えば、ポリ（ビニルアセテート））、ハロゲン化ポリオレフィン（例えば、ポリテトラフルオロエチレン）など、各オレフィンモノマーのコポリマー及び上記ポリオレフィンの混合物がある。適当なポリエステルセグメントとしては、ポリ（エチレンテレフタレート）、ポリ（プロピレンテレフタレート）、ポリ（ブチレンテレフタレート）、ポリ（シクロヘキサンジメタノールシクロヘキサンジカルボキシレート）など、並びにこれらの混合物がある。適当なポリエステルカーボネートとしては、（ａ）ポリカーボネート−ポリシロキサンコポリマーのポリカーボネートセグメントについて上記したカーボネート繰返し単位、及び（ｂ）ポリエステルセグメントについて上記したエステル繰返し単位を有するものがある。適当なポリエーテルとしては、ポリエチレンオキシド、ポリプロピレンオキシド、ポリブチレンオキシドなど、並びに各アルキレンオキシドモノマーのコポリマーがある。適当なポリアリーレートとしては、（ａ）レゾルシノールやビスフェノールＡのような１種以上の芳香族ジオール、及び（ｂ）イソフタル酸、テレフタル酸又はナフタレン−２，６−ジカルボン酸などの１種以上の芳香族ジカルボン酸から誘導される構造単位を含んでなるものがある。ポリオレフィン、ポリエステル、ポリエステルカーボネート、ポリエーテル及びポリアリーレートの製造方法は当技術分野で公知である。ポリシロキサンセグメントを上記ポリマーセグメントと連結する方法も当技術分野で公知である。例えば、オイゲノール末端基を有するポリシロキサンを製造し、エステル形成又はカーボネート形成反応によってポリエステル、ポリエステルカーボネート又はポリアリーレートセグメントと連結することができる。ポリシロキサン及びポリオレフィンブロックを含有する表面改質剤は、ビニル−又はアリル含有シロキサンの存在下でオレフィンを重合することによって製造することができる。別の例として、Ａｕｓｔｉｎらの米国特許第４８５７５８３号及びＢｕｒｋｈａｒｔらの同第５３２１０５１号に見られるもののような金属触媒ヒドロシリル化反応を使用して、ペンダントポリエーテル基を有するポリシロキサンを製造することもできる。
【００２７】
一実施形態では、表面改質剤はポリエステル−ポリシロキサンブロックコポリマーからなる。このブロックコポリマーはジブロック、トリブロック、テトラブロック、ラジアルテレブロックその他同様の構造を有する。好ましい実施形態では、表面改質剤はポリエステル−ポリシロキサン−ポリエステルトリブロックコポリマーからなる。適当なポリエステル−ポリシロキサン−ポリエステルトリブロックコポリマーとして、ポリカプロラクトン−ポリジメチルシロキサン−ポリカプロラクトントリブロックコポリマーがある。かかるコポリマーは当技術分野で公知の方法に従って製造することができ、また例えばＧｏｌｄｓｃｈｍｉｄｔからＴＥＧＯＭＥＲ（登録商標）Ｈ−Ｓｉ  ６４４０Ｐとして市販されている。
【００２８】
本組成物は約０．１〜約５０重量％の表面改質剤を含有する。この範囲内で、表面改質剤の量は、具体的には０．２５重量％以上、さらに具体的には０．５重量％以上でよい。同じくこの範囲内で、表面改質剤の量は、具体的には約３０重量％以下、さらに具体的には約１０重量％以下、さらに一段と具体的には約５重量％以下でよい。
【００２９】
少なくともポリカーボネート−ポリシロキサンコポリマー及び表面改質剤は、組成物の総シロキサン含有量に寄与する。本組成物の総シロキサン含有量は約０．１〜約３０重量％である。同じくこの範囲内で、総シロキサン含有量は具体的には約１重量％以上、さらに具体的には約３重量％以上でよい。同じくこの範囲内で、総シロキサン含有量は具体的には約２０重量％以下、さらに具体的には約１５重量％以下、さらに一段と具体的には約８重量％以下でよい。
【００３０】
本組成物は、ポリカーボネート−ポリシロキサンブロックコポリマーに加えて、例えば、ポリカーボネート、ポリエステルカーボネート、ポリエステル、ポリアリーレートなど、並びにこれらの混合物のような追加のポリマーを含んでいてもよい。好ましい実施形態では、本組成物はポリカーボネートを含む。適当なポリカーボネートは、ポリカーボネート−ポリシロキサンコポリマーのポリカーボネートセグメントに関連して記載したものである。存在する場合、追加のポリマーは、組成物の総重量を基準にして約０．１〜約９５重量％の量で使用し得る。この範囲内で、ポリマーの量は具体的には約１重量％以上、さらに具体的には約２０％以上、さらに一段と具体的には約５０重量％以上、なお一段と具体的には約７０重量％以上、なお一段と具体的には約７５重量％以上でよい。同じくこの範囲内で、ポリマーの量は具体的には約９０重量％以下、さらに具体的には約８５重量％以下でよい。
【００３１】
本組成物はさらに耐衝撃性改良剤を適宜含んでいてもよい。適当な耐衝撃性改良剤としては、（ｉ）Ｔｇが０℃未満、さらに具体的には−４０〜−８０℃のエラストマー性（すなわち、ゴム状）ポリマー幹、及び（ii）そのエラストマー性ポリマー幹にグラフトした硬質ポリマー枝からなるエラストマー改質グラフトコポリマーがある。公知のように、エラストマー改質グラフトコポリマーを製造するには、まず、エラストマー性ポリマー主骨格を調製する。次いで、ポリマー主骨格の存在下で１種以上具体的には２種のグラフト化用モノマーを重合して、グラフトコポリマーを得る。
【００３２】
存在するエラストマー改質ポリマーの量に応じて、未グラフト化硬質ポリマー又はコポリマーの別個のマトリックスすなわち連続相は、エラストマー改質グラフトコポリマーと共に同時に得ることができる。一般に、かかる耐衝撃性改良剤は、耐衝撃性改良剤の総重量を基準にして４０〜９５重量％のエラストマー改質グラフトコポリマーと、５〜６０重量％のグラフト（コ）ポリマーとからなる。別の実施形態では、かかる耐衝撃性改良剤は、耐衝撃性改良剤の総重量を基準にして５０〜８５重量％又は７５〜８５重量％のゴム改質グラフトコポリマーを、１５〜５０重量％、さらに具体的には１５〜２５重量％のグラフト（コ）ポリマーと共に含んでいることができる。また、未グラフト化硬質ポリマー又はコポリマーは、例えばラジカル重合、特に乳化、懸濁、溶液又は塊状重合で別途製造し、耐衝撃性改良剤組成物又はポリカーボネート組成物に添加することもできる。かかる未グラフト化硬質ポリマー又はコポリマーは２００００〜２０００００原子質量単位の数平均分子量を有することができる。
【００３３】
エラストマー性ポリマー主骨格としての使用に適した材料としては、例えば、共役ジエンゴム、共役ジエンと５０重量％未満の共重合可能なモノマーとのコポリマー、Ｃ１〜Ｃ８アルキル（メタ）アクリレートエラストマー、エチレンプロピレンコポリマー（ＥＰＲ）やエチレン−プロピレン−ジエンモノマー（ＥＰＤＭ）のようなオレフィンゴム、シリコーンゴム、エラストマー性Ｃ１〜Ｃ８アルキル（メタ）アクリレート、Ｃ１〜Ｃ８アルキル（メタ）アクリレートとブタジエン及び／又はスチレンとのエラストマー性コポリマー又は上記エラストマーを１種以上含む組合せがある。
【００３４】
ポリマー主骨格の製造に適した共役ジエンモノマーは次式を有する。
【００３５】
【化１１】
0005485498.tif 000012
式中、各Ｘｂは独立に水素、Ｃ１〜Ｃ５アルキル、塩素、臭素などである。使用し得る共役ジエンモノマーの例は、ブタジエン、イソプレン、１，３−ヘプタジエン、メチル−１，３−ペンタジエン、２，３−ジメチル−１，３−ブタジエン、２−エチル−１，３−ペンタジエン、１，３−及び２，４−ヘキサジエン、クロロ−及びブロモ−置換ブタジエン（例えば、ジクロロブタジエン、ブロモブタジエン、ジブロモブタジエンなど）、並びに上記共役ジエンモノマーを１種以上含む混合物である。共役ジエンホモポリマーの具体例としては、ポリブタジエン及びポリイソプレンがある。
【００３６】
共役ジエンゴムのコポリマー、例えば共役ジエン及びこれと共重合可能な１種以上のモノマーの水性ラジカル乳化重合で製造されるものも使用し得る。共役ジエンとの共重合に適したモノマーとしては、ビニルナフタレン、ビニルアントラセンなどの縮合芳香環構造を含有するモノビニル芳香族モノマー又は次式のモノマーがある。
【００３７】
【化１２】
0005485498.tif 000013
式中、各Ｘｃは独立に水素、Ｃ１〜Ｃ１２アルキル、Ｃ３〜Ｃ１２シクロアルキル、Ｃ６〜Ｃ１２アリール、Ｃ７〜Ｃ１２アラルキル、Ｃ７〜Ｃ１２アルカリール、Ｃ１〜Ｃ１２アルコキシ、Ｃ３〜Ｃ１２シクロアルコキシ、Ｃ６〜Ｃ１２アリールオキシ、クロロ、ブロモ又はヒドロキシであり、Ｒは水素、Ｃ１〜Ｃ５アルキル、ブロモ又はクロロである。使用し得る適当なモノビニル芳香族モノマーの例としては、スチレン、３−メチルスチレン、３，５−ジエチルスチレン、４−ｎ−プロピルスチレン、α−メチルスチレン、α−メチルビニルトルエン、α−クロロスチレン、α−ブロモスチレン、ジクロロスチレン、ジブロモスチレン、テトラクロロスチレンなど、並びにこれらの組合せがある。スチレン及び／又はα−メチルスチレンが、一般に、共役ジエンモノマーと共重合可能なモノマーとして使用されている。上記モノビニルモノマー及びモノビニル芳香族モノマーの混合物も使用し得る。
【００３８】
適当な耐衝撃性改良剤は当技術分野で公知である。非限定例は、Ｈｏｅｆｆｌｉｎの米国特許第５８５９１１９号及びＦｒｅｉｔａｇらの同第５１２６４２８号、並びにＧａｇｇａｒらの米国特許出願公開第２００２０１１１４２８号に記載されている。耐衝撃性改良剤は、グラフト若しくはコア−シェルゴムのような幾つかの異なるゴム状改良剤の１種又はこれらの改良剤２種以上の組合せからなることが多い。例としては、アクリルゴム、ＡＳＡゴム、ジエンゴム、オルガノシロキサンゴム、シリコーンゴム、ＥＰＤＭゴム、ＳＢＳ又はＳＥＢＳゴム、ＡＢＳゴム、ＭＢＳゴム、並びにグリシジルエステル系物質として公知の群の改良剤がある。
【００３９】
用語「アクリルゴム改良剤」は、架橋又は部分的に架橋した（メタ）アクリレートゴム状コア相、好ましくはブチルアクリレートを有する多段コア−シェル共重合体改良剤を指すことができる。この架橋アクリル酸エステルコアに、アクリル系又はスチレン系樹脂、好ましくはメチルメタクリレート又はスチレンの外側シェルが結合しており、このシェルはゴム状コア相に相互侵入している。アクリロニトリル又は（メタ）アクリロニトリルのような少量の他のモノマーを樹脂シェル中に配合しても、適当な耐衝撃性改良剤が得られる。この相互侵入型網目構造は、樹脂相を構成するモノマーを、先に重合し架橋した（メタ）アクリレートゴムの存在下で重合し架橋するときに形成される。
【００４０】
本発明の幾つかの実施形態で、好ましいゴムは、ゴム状成分が約０℃未満、好ましくは約−４０〜約−８０℃のＴｇを有するグラフト又はコア−シェル構造のものである。これらの物質は、ＰＭＭＡ（ポリメチルメタクリレート）又はＳＡＮ（スチレン−アクリロニトリル）がグラフト化したポリオレフィン又はポリ（アルキルアクリレート）からなる。好ましくは、ゴム含有量は約４０重量％以上、最も好ましくは約６０〜約９０重量％である。殊に、適当なゴムは、例えばＰａｒａｌｏｉｄ（登録商標）ＥＸＬ２６００としてＲｏｈｍ  ＆  Ｈａａｓから入手可能なタイプのブタジエンコア−シェルポリマーである。
【００４１】
幾つかの実施形態では、耐衝撃性改良剤は、ブタジエン系ゴム状コアと、メチルメタクリレート単独又はこれとスチレンとの組合せから重合された第２段を有する２段ポリマーからなる。他の適当なゴムは、ＧＥ  Ｓｐｅｃｉａｌｔｙ  Ｃｈｅｍｉｃａｌｓから入手可能なＡＢＳタイプのＢｌｅｎｄｅｘ（登録商標）３３６及び４１５である。どちらのゴムもＳＢＲゴムの耐衝撃性改良剤樹脂に基づくものである。
【００４２】
これらの上記耐衝撃性改良剤は極めて好適であるようであるが、使用できる改良剤はその他多数存在し、ポリマー分野の当業者には公知である。一般に、個々の耐衝撃性改良剤の選択は様々な要因に依存する。例えば、コスト、入手容易性、室温〜低温衝撃特性、屈折率、ポリカーボネート−ポリシロキサンブロックコポリマー及び表面改質剤との適合性、並びにそのポリマー系に所望の全体的な光学的及び物理的性質である。約１．５１〜約１．５８の屈折率を有する耐衝撃性改良剤は、適度な透明性を有する場合使用し得る。使用する耐衝撃性改良剤の量はこれらの同じ要因の多くに依存し得る。必要とされる耐衝撃性の量は通常主要な要因である。幾つかの場合において、耐衝撃性改良剤は、組成物中に存在するとき、組成物の総重量を基準にして約１〜約３０重量％の量で使用できる。
【００４３】
本組成物はさらに添加剤を適宜含んでいてもよい。かかる添加剤としては、充填材、強化材、熱安定剤、酸化防止剤、光安定剤（殊に紫外光吸収剤）、γ−照射安定剤、可塑剤、着色剤、増量剤、帯電防止剤、触媒奪活剤、潤滑剤、離型剤、加工助剤、発泡剤、難燃剤、ドリップ抑制剤など、並びにこれらの混合物が挙げられる。かかる添加剤は当技術分野で公知であり、市販されている。組成物の使用目的に応じてかかる添加剤を選択し、その量を決定する方法は当業者には明らかである。
【００４４】
組成物が多数の成分からなるものとして定義される場合、特に単一の化学物質が２以上の成分の定義を満たし得るとき、各成分は化学的に区別される。
【００４５】
一実施形態では、本組成物（又はそれから製造される物品）は１種以上の以下の望ましい性質を示し得る。すなわち、３．２ｍｍの厚さでＡＳＴＭ Ｄ１００３に準拠して測定して７０％以上、さらに具体的には８０％以上の％透過率、３．２ｍｍの厚さでＡＳＴＭ Ｄ１００３に準拠して測定して１０％以下、さらに具体的には６％以下の％ヘイズ、２３℃でＡＳＴＭ Ｄ２５６に準拠して測定して約５００〜約１０００Ｊ／ｍ、さらに具体的には６００Ｊ／ｍ以上〜約９００Ｊ／ｍのノッチ付アイゾット衝撃強さ、ＡＳＴＭ Ｄ４８１２に準拠して２３℃で測定して約１０００〜約３０００Ｊ／ｍ、さらに具体的には約１５００〜約２４００Ｊ／ｍ、さらに一段と具体的には約２０００〜約２２００Ｊ／ｍのノッチなしアイゾット衝撃強さ、ＩＳＯ １０９９３−４：２００２（Ｅ）並びに後記参考例１０及び１１の手順で測定して組成物に曝露された血液の血小板保持率（％）、すなわち、重量平均分子量約２００００〜約３００００原子質量単位のビスフェノールＡポリカーボネートホモポリマーからなる組成物に曝露された血液の血小板保持率（％）と比べて５％以上高く、さらに具体的には１０％以上高く、さらに一段と具体的には２０％以上高い血小板保持率である。血液適合性の客観的な指標である最後の性質に関して、「５％高い」、「１０％高い」及び「２０％高い」という用語は、３０分間本発明の組成物に曝露された血液の血小板保持率％と、３０分間上記ポリカーボネートホモポリマーに曝露された血液の血小板保持率％との絶対差をいう。例えば、比較例１５と参考例１０の実際のデータを用いて、本発明の組成物に曝露された血液の血小板保持率％が９３．５％であり、ポリカーボネートホモポリマーに曝露された血液の血小板保持率％が７３．４％である場合、本発明の組成物に曝露された血液の血小板保持率％はポリカーボネートホモポリマーに曝露された血液の血小板保持率％よりも２０．１％高い（９３．５−７３．４）。
【００４６】
一実施形態は、芳香族ポリカーボネート、ポリエステル−ポリシロキサンブロックコポリマー及び１以上のポリカーボネートブロックと１以上のポリシロキサンブロックを含むポリカーボネート−ポリシロキサンブロックコポリマーからなる組成物であり、ここで、ポリカーボネートブロックは次式の構造の繰返し単位を含む。
【００４７】
【化１３】
0005485498.tif 000014
式中、各Ａ１及びＡ２は独立に単環式二価アリール基であり、Ｙ１は−Ｏ−、−Ｓ−、−Ｓ（Ｏ）−、−Ｓ（Ｏ）２−、−Ｃ（Ｏ）−及びＣ１〜Ｃ１８ヒドロカルビレンから選択される。また、ポリシロキサンブロックは次式の構造を有する。
【００４８】
【化１４】
0005485498.tif 000015
式中、各Ｒ２は独立にＣ１〜Ｃ１２ヒドロカルビルであり、各Ｒ３は独立にＣ６〜Ｃ３０ヒドロカルビレンであり、ｘは０又は１であり、Ｄは５〜約１２０である。
【００４９】
もう１つ別の実施形態は、ビスフェノールＡポリカーボネート約６０〜約９５重量％、ポリカプロラクトン−ポリ（ジメチルシロキサン）−ポリカプロラクトントリブロックコポリマー約０．１〜約１０重量％、及び１以上のポリカーボネートブロックと１以上のポリシロキサンブロックを含むポリカーボネート−ポリシロキサンブロックコポリマー約５〜約４０重量％からなる組成物であり、ここで、ポリカーボネートブロックは次式の構造の繰返し単位を含んでなる。
【００５０】
【化１５】
0005485498.tif 000016
また、ポリシロキサンブロックは次式の構造の繰返し単位を含む。
【００５１】
【化１６】
0005485498.tif 000017
式中、Ｄは約５〜約１００である。
【００５２】
別の実施形態は、ビスフェノールＡポリカーボネート約７０〜約９０重量％、ポリカプロラクトン−ポリ（ジメチルシロキサン）−ポリカプロラクトントリブロックコポリマー約０．２〜約５重量％、及び１以上のポリカーボネートブロックと１以上のポリシロキサンブロックを含むポリカーボネート−ポリシロキサンブロックコポリマー約１０〜約２５重量％からなる組成物であり、ここで、ポリカーボネートブロックは次式の構造の繰返し単位を含む。
【００５３】
【化１７】
0005485498.tif 000018
また、ポリシロキサンブロックは次式の構造の繰返し単位を含む。
【００５４】
【化１８】
0005485498.tif 000019
式中、Ｄは約３０〜約７０である。
【００５５】
別の実施形態は、ビスフェノールＡポリカーボネート約７５〜約８５重量％、ポリカプロラクトン−ポリ（ジメチルシロキサン）−ポリカプロラクトントリブロックコポリマー約０．５〜約２重量％、及び１以上のポリカーボネートブロックと１以上のポリシロキサンブロックを含むポリカーボネート−ポリシロキサンブロックコポリマー約１５〜約２０重量％からなる組成物であり、ここで、ポリカーボネートブロックは次式の構造の繰返し単位を含む。
【００５６】
【化１９】
0005485498.tif 000020
また、ポリシロキサンブロックは次式の構造の繰返し単位を含む。
【００５７】
【化２０】
0005485498.tif 000021
式中、Ｄは約４０〜約６０である。
【００５８】
別の実施形態は、１以上のポリシロキサンセグメントを含む表面改質剤を、１以上のポリカーボネートブロックと１以上のポリシロキサンブロックを含むポリカーボネート−ポリシロキサンブロックコポリマーとブレンドして、均質ブレンドを形成することを含んでなる熱可塑性組成物の製造方法であり、ここで、ポリカーボネートブロックは次式の構造の繰返し単位を含む。
【００５９】
【化２１】
0005485498.tif 000022
式中、Ｒ１基の総数の約６０〜１００％は置換又は非置換の二価芳香族有機基であり、０〜約４０％は二価脂肪族基又は二価脂環式基である。また、ポリシロキサンブロックは次式の構造の繰返し単位を含む。
【００６０】
【化２２】
0005485498.tif 000023
式中、各Ｒ２は独立にＣ１〜Ｃ１２ヒドロカルビルである。
【００６１】
他の実施形態には、上記組成物のいずれかを含んでなる物品がある。例えば、この物品は、本組成物を含んでなる１以上の層を有するフィルム、シート、成形品、膜又は複合材からなり得る。本発明の組成物は、フィルム及びシート押出、射出成形、ガス支援射出成形、押出成形、圧縮成形、ブロー成形などの一般的な熱可塑性プロセスを用いて物品に変換することができる。フィルム及びシート押出プロセスとしては、溶融キャスティング、インフレーションフィルム押出及びカレンダリングを挙げることができる。共押出及び積層プロセスを用いて複合多層フィルム又はシートを形成してもよい。単層又は多層基材にさらに単層又は多層コーティングを設けて、耐擦過性、紫外光抵抗性、審美的魅力などの追加の性質を付与することができる。コーティングは、ロール塗り、スプレー、浸漬、刷毛塗り又は流し塗りのような標準的な塗工法で設けることができる。また、本発明のフィルム及びシートは、適当な溶媒中の本組成物の溶液又は懸濁液を基材、ベルト又はロール上にキャストした後、その溶媒を除去することによって製造することができる。
【００６２】
配向フィルムは、インフレーションフィルム押出又は慣用の延伸技術を用いてキャスト又はカレンダーフィルムを熱変形温度の付近で延伸することによって製造することができる。例えば、多軸同時延伸には半径方向延伸パンタグラフを使用してもよいし、ｘ−ｙ方向延伸パンタグラフを用いて同時に又は順次二次元ｘ−ｙ方向に延伸できる。また、逐次一軸延伸セクションを有する装置、例えば、機械方向に延伸するための差動スピードロールのセクションと、横断方向に延伸するためのテンターフレームセクションとを備えた機械を使用して、一軸及び二軸延伸を達成することもできる。
【００６３】
本発明の組成物は、熱可塑性ポリマーからなり第一の面と第二の面を有する第一のシートと、熱可塑性ポリマーからなり第一の面と第二の面を有する第二のシートとを含む多層シートに変換することができ、第一のシートの第一の面は複数のリブの第一の面上に配置されており、第二のシートの第一の面は複数のリブの第二の面上に配置されており、複数のリブの第一の面は複数のリブの第二の面に対向している。
【００６４】
上記フィルム及びシートはさらに、限定されることはないが熱成形、真空成形、加圧成形、射出成形及び圧縮成形を始めとする成形及び成形プロセスで熱可塑的に加工処理して成形品にすることができる。また、多層成形品は、以下に記載するように、熱可塑性樹脂を単層又は多層のフィルム又はシート基材上に射出成形することによって成形することもできる。
１．適宜例えばスクリーン印刷又はトランスファー染料を用いて表面上に１以上の色を付けた単層又は多層の熱可塑性基材を準備する。
２．例えば基材を三次元形状に成形及びトリミングすることによって基材を金型の構造に合わせ、その基材の三次元形状に合致する表面を有する金型に基材を嵌め込むる
３．金型キャビティー中の基材の後ろに熱可塑性樹脂を注入して、（ｉ）永久に結合した一体の三次元製品を生成させるか、又は（ii）パターン又は審美的効果をプリントされた基材から注入された樹脂に移行させ、プリント基材を取り出し、こうして審美的効果を成形樹脂に付与する。
【００６５】
当業者には了解されるように、限定されることはないがヒートセット、テキスチャー化、エンボス加工、コロナ処理、火炎処理、プラズマ処理及び真空蒸着を始めとする一般的な硬化及び表面改質プロセスを上記物品にさらに適用して、表面外観を変え、また物品に追加の機能性を付与してもよい。
【００６６】
本明細書に開示する範囲は全て両端を含み、それらの両端は互いに組み合わせることができる。
【実施例】
【００６７】
以下の非限定例によって本発明をさらに例証する。
【００６８】
比較例１〜５
これらの比較例では、比較的低レベルの表面改質剤を添加したときに、ポリカーボネート樹脂の望ましい高い透過率と低いヘイズが損なわれることを例証する。表面改質剤の量を変えて５種類の組成物を調製した。各組成物は、約３００００ＡＭＵの重量平均分子量を有する第一のビスフェノールＡポリカーボネート（ＢＰＡ−ＰＣ）と、約２１８００ＡＭＵの重量平均分子量を有する第二のビスフェノールＡポリカーボネートとを含有していた。比較例１は表面改質剤を含有していなかった。比較例２〜４は、約２２０００ＡＭＵの総重量平均分子量と約４４重量％のポリジメチルシロキサン含有量を有するポリカプロラクトン−ポリジメチルシロキサン−ポリカプロラクトントリブロックコポリマー（「ＬＳＬコポリマー」）を０．１０〜１．０重量％含有していた。このＬＳＬコポリマーはＧｏｌｄｓｃｈｍｉｄｔからＴＥＧＯＭＥＲ（登録商標）Ｈ−Ｓｉ  ６４４０Ｐとして入手した。全ての成分をブレンドし、押出機で溶融加工処理することによって組成物を調製した。ポリカーボネートの溶融加工処理のバレル温度は２８０℃であったが、２６０〜３１０℃の範囲とすることができる。射出成形で寸法８ｃｍ×１０ｃｍ×０．３２ｃｍの試験片を製造した。％透過率及びヘイズはＡＳＴＭ  Ｄ１００３に準拠して厚さ３．２ｍｍ測定した。表面のケイ素含有量は化学分析用電子分光法（ＥＳＣＡ）で取込み角１５°で測定した。結果は、試験片の表面から約２ｎｍの深さのケイ素含有量で代表される。ＭＰａ単位で表す引張弾性率の値は、ＡＳＴＭ  Ｄ６３８に準拠して２３℃で測定した。Ｊ／ｍ単位で表すノッチ付アイゾット衝撃強さ値は、ＡＳＴＭ  Ｄ２５６に準拠して２３℃で測定した。組成及び結果を表１に示す。成分量は全て重量部で示す。結果にみられる通り、少量のＬＳＬをビスフェノールＡポリカーボネートに添加すると、成形物品の表面上のケイ素含有量を増大させるという望ましい効果を有するが、％透過率が低下し、％ヘイズが増すという不都合な効果を有する。
【００６９】
【表１】
0005485498.tif 000024
実施例１〜５、参考例６、比較例６
これらの実施例では、ポリカーボネート−ポリシロキサンブロックコポリマーとシロキサン含有表面改質剤を含む組成物が、高い表面濃度のケイ素を呈しながら良好な光学的性質を維持することを例証する。主として表面改質剤の量とポリカーボネートホモポリマーの存否を変えて７種類の組成物を調製した。ポリカーボネート−ポリシロキサンブロックコポリマーは、ＤｅＲｕｄｄｅｒらの米国特許出願第１０／７９７４１８号の実施例２の手順に類似した手順で調製した。重量平均分子量は約２３５００ＡＭＵ、総ポリジメチルシロキサン含有量は６重量％、ポリジメチルシロキサンセグメントの平均鎖長は約５０の繰返し単位であった。組成及び性質をまとめて表２に示す。結果にみられる通り、ポリカーボネート−ポリシロキサンブロックコポリマーとＬＳＬトリブロックコポリマーからなる実施例１〜５は、ＬＳＬを含まない比較例６と類似の光学的性質を示した。実施例５、参考例６は、ポリカーボネートホモポリマーとＬＳＬのブレンドと比較して、ポリカーボネート−ポリシロキサンコポリマー、カーボネートホモポリマー及びＬＳＬからなる組成物が、光学的性質を損なわずにＬＳＬを格段に高い濃度にできることを例証している。
【００７０】
【表２】
0005485498.tif 000025
実施例７、比較例７〜８
これらの実施例では、表面改質剤ＬＳＬが、不透明ポリカーボネート−ポリジメチルシロキサンコポリマーから調製された組成物中で光学的透明性を引き起こすことができないことを例証する。主としてポリカーボネート−ポリシロキサンコポリマーのタイプと量及び表面改質剤の量を変えて３種類の組成物を調製した。表３に「透明ポリカーボネート−ポリシロキサンコポリマー」として示す物質は上記実施例で使用したコポリマーと同じである。すなわち、重量平均分子量約２３５００ＡＭＵ、総ポリジメチルシロキサン含有量６重量％、ポリジメチルシロキサンセグメントの鎖長が約５０単位であった。表３に「不透明ポリカーボネート−ポリシロキサンコポリマー」として示す物質は、重量平均分子量約３００００、総ポリジメチルシロキサン含有量２０重量％、ポリジメチルシロキサンセグメントの鎖長が約５０単位のものである。組成及び光学的性質を表３に示す。結果にみられる通り、不透明ポリカーボネート−ポリシロキサンコポリマーを含む組成物に１％のＬＳＬを添加しても光学的性質は改良されなかった（比較例８対比較例７）。これらの結果は、ポリカーボネートホモポリマー、透明ポリカーボネート−ポリシロキサンコポリマー及び１％のＬＳＬのブレンドが優れた光学的性質を有していたことも示している。
【００７１】
【表３】
0005485498.tif 000026
参考例８、比較例９〜１１
２通りの血液適合性応答、つまり組成物と１時間インキュベートした後の血小板数の変化及び白血球活性の強度の変化を４種類の熱可塑性組成物で試験した。装置及び試験手順は、Ｃ．Ｈ．Ｇｅｍｍｅｌｌら、Ｊ．Ｌａｂ．Ｃｌｉｎ．Ｍｅｄ．１９９５，１２５（２），２７６〜２８７に詳細に記載されている。試験手順の概略は以下の通りである。各熱可塑性組成物を、長さ２５ｃｍ×内径１．５７ｍｍの試料管で試験した。Ｓｉｌａｓｔｉｃチューブを用いて試験物質を装置に取り付けた。以下の工程で試料を調製した。
１．試験に先立って試料管を３７℃で３０分間暖める。
２．最初の１ｍＬを捨てた後、予め５単位／ｍＬのヘパリン加えておいた注射器にボランティアからの血液を採取する。
３．低剪断装置の１つのアームに物質を取り付ける。
４．１ｍＬの注射器を用い、ルーズ端を介して、４５０μＬの血液をＳｉｌａｓｔｉｃ継ぎ手を通して管に注入する。ルーズ端を低剪断装置に取り付け、３７℃で１時間穏やかに振動させる。
５．実験の間、３７℃で静止全血液試料（４００μＬ）を密封した遠心管内に保持する。
６．実験の終わりに、ろ過空気を用いて血液を微小遠心管中に排出させる。
７．３０μＬの血液を各試料から微小遠心管に移し、３μＬの血小板アゴニスト、すなわちトロンビンペプチド（セリン−フェニルアラニン−ロイシン−ロイシン−アルギニン−アスパラギン、ＳＦＬＬＲＮ）を加える。管を３７℃のインキュベーターに２０分間入れて血小板を活性化する。
８．即座に血液試料をフローサイトメトリー用に処理する（後述）。
９．注射器を用いて、全ての血液が洗い落とされるまで試験セグメントをリン酸塩緩衝化生理食塩水（ＰＢＳ）でフラッシングする。
【００７２】
フローサイトメトリーは以下の工程を用いて実施した。
１．カルシウムとマグネシウムを含有するＰＢＳを用いて、フローサイトメトリー管を調製して血液試料を受容する。
【００７３】
血小板分析には２組のチューブが必要である。
（チューブＡ）５０μＬのＰＢＳ＋２μＬのヒトＣＤ４１ａに対するフルオレセインイソチオシアネート結合モノクローナル抗体（ＦＩＴＣ−ＣＤ４１ａ、αIIｂ／IIIａ）＋３μＬのヒトＣＤ６２Ｐに対するフィコエリスリン結合モノクローナル抗体（ＰＥ−ＣＤ６２Ｐ）溶液（希釈率１：１０、ＰＢＳ中）（α  Ｐ−セレクチン）。
（チューブＡ′）ＳＦ−活性化試料からの血液の５μＬのアリコートを受容する以外はチューブＡと同じ。
【００７４】
白血球ＣＤ１１ｂ分析には２組のチューブが必要である。
（チューブＢ）５０μＬのＰＢＳ＋５μＬのヒトＣＤ１１ｂに対するフルオレセインイソチオシアネート結合モノクローナル抗体（ＦＩＴＣ−ＣＤ１１ｂ）＋１μＬのヒトＣＤ４５に対するフィコエリスリン結合モノクローナル抗体（ＰＥ−ＣＤ４５）。
（チューブＢ′）Ｂプラス６μＬのホルバール(phorbal)１２−ミリステート１３−アセテート（ＰＭＡ）溶液（希釈率１：１０、ＰＢＳ中）。
２．白血球分析用チューブ（すなわち、Ｂ及びＢ′）の各々に２０μＬの血液を加え、血小板分析用チューブ（すなわち、Ａ）に５μＬの血液を加える。ＳＦ−活性化試料からの５μＬの血液をチューブＡ′に加える。残りの血液試料約３００μＬに、細胞計数に使用する２００ｍＭのＥＤＴＡを６μＬ加える。
３．チューブを２０分間室温でインキュベートする。
４．チューブＡ及びＡ′だけに、各２００μｌのＰＢＳ及び２％のパラホルムアルデヒドを加え、即座に、分析するまで４℃で保存する。
５．白血球分析のために（チューブＢ及びＢ′）、１００μＬのＯｐｔｉｌｙｓｅ  Ｃ  ＲＢＣ溶解用溶液（溶解する血液の量の５倍）を加える。溶解用緩衝液を各チューブに加えた直後軽くボルテックス混合する。
６．溶解が完了する（すなわち、曇りのない透明な赤い溶液が得られる）まで室温で１０分間インキュベートする。
７．２分間１３００ｒｐｍ、室温で遠心する。
８．素早くチューブを逆さにして溶解用溶液を捨てる。
９．赤いペレットが観察される場合には、工程５〜７を繰り返す。
１０．各１００μＬのＰＢＳ及び２％パラホルムアルデヒドを加える。
１１．分析まで４℃で保存する。
【００７５】
各血液試料について、血小板及び白血球の計数を多パラメーターの自動Ｃｏｕｌｔｅｒ  ＡｃＴ  ｄｉｆｆ  ２血液分析機に記録した。
【００７６】
比較例９及び参考例８で用いた透明ポリカーボネート−ポリシロキサンコポリマーは、ポリジメチルシロキサンセグメントとして鎖長約５０単位のポリシロキサンを６重量％含有していた。これは、ＤｅＲｕｄｄｅｒらの米国特許出願第１０／７９７４１８号の実施例２の手順に類似の手順で調製した。比較例１０の組成物は、改良された血液適合性を示すものとして上市されている代表的な市販の物質である。これは、ＢＡＳＦからＴＥＲＬＵＸ ２８０２として得られるメチルメタクリレート−アクリロニトリル−ブタジエン−スチレンコポリマー（ＭＡＢＳ）を９９重量部と、Ｄｅｇｕｓｓａ Ｇｏｌｄｓｃｈｍｉｄｔ ＣｏｍｐｏｓｉｔｉｏｎｓのＴＥＧＯＭＥＲ（登録商標）ＨＳｉ ６４４０Ｐを１％含んでいた。その性質をまとめて表４に示す。平均と標準偏差で表す血小板計数値は、組成物当たり５つの試料に基づいている。試料を熱可塑性組成物と共にインキュベートしなかった対照は、血小板計数値が（２０４±２９）×１０６／ｍＬであった。熱可塑性組成物の場合、血小板数の値が高い方が望ましい。結果にみられる通り、比較例９、参考例８及び比較例１１は、統計的に区別が付かない血小板数を有しており、比較例１０の血小板数よりも低かった（劣っていた）。血小板計数値は熱可塑性組成物の総シロキサン含有量と関連付けて説明することができなかった。白血球活性化の結果は任意の蛍光強度単位で表されている。値が低い方が望ましい。この試験で、対照（熱可塑性物質なし）は１３±６の値を有していた。結果にみられる通り、各々ポリカーボネート−ポリシロキサンブロックコポリマーを含有する比較例９及び参考例８は、比較例１０及び１１よりも低い（優れた）白血球活性化値を示していた。
【００７７】
【表４】
0005485498.tif 000027
参考例９、比較例１３〜１４
これらの実験例では、低下したポリシロキサンセグメントの長さを有するポリカーボネート−ポリシロキサンブロックコポリマーを使用することによって、血液適合性を改良することができ、その結果、血液適合性として上市されている市販組成物に匹敵する血液適合性を示す組成物が得られることを例証する。これらの実験では、上記した血小板保持率及び白血球活性化の手順を使用した。比較例１３は上記比較例１０と同じであり、改良された血液適合性を示すものとして上市されている代表的な市販材料である。比較例１４及び参考例９は、主として、総ポリシロキサン含有量が３重量％で、ポリジメチルシロキサンセグメントの鎖長が約１０単位であるポリカーボネート−ポリシロキサンブロックコポリマーからなっていた。比較例１４は全体がこのコポリマーからなっており、一方参考例９はさらに１重量％のポリカプロラクトン−ポリシロキサン−ポリカプロラクトントリブロックコポリマーを含んでいた。組成及び性質をまとめて表５に示す。血小板数対照（熱可塑性物質なし）は（２２５±５０）×１０６／ｍＬの血小板計数値を示した。血小板数の結果にみられる通り、３種の組成物は全て統計的に区別が付かない性能を示した。言い換えると、短いシロキサン−セグメントのポリカーボネート−ポリシロキサンブロックコポリマーを有する組成物は、血液適合性として上市されている代表的な市販熱可塑性ブレンドである比較例１３の組成物と同様に機能した。白血球活性化試験で、対照は１２±３の値を示した。白血球活性化の結果にみられる通り、各々短いシロキサン−セグメントのポリカーボネート−ポリシロキサンブロックコポリマーを有する比較例１４と参考例９の組成物は、比較例１３の組成物よりも良好に機能した。総シロキサンが血液適合性性能の予測指標でないということは予想外のことであった。
【００７８】
【表５】
0005485498.tif 000028
参考例１０〜１１、比較例１５〜１６
これらの実験では、表面改質剤をポリカーボネート−ポリシロキサンコポリマーに添加することによって、組成物の血液適合性を改良することができるということを示す。上記と異なる手順を用いて４種の組成物の血小板数に及ぼす効果を試験した。この手順は、最初に血液を試験物質に曝露し、次に血小板数を測定するという２つの工程で実施した。血液を試験物質に曝露するために、ヒトボランティアの血液を抗凝血剤のクエン酸リン酸デキストロース中に採取した。クエン酸リン酸デキストロース溶液は、０．２９９ｇのクエン酸無水物ＵＳＰ、２．６３ｇのクエン酸ナトリウム無水物ＵＳＰ、０．２２２ｇの一塩基性リン酸ナトリウム一水和物ＵＳＰ、２．９０ｇのデキストロース、０．０２７ｇのアデニンＵＳＰ及び１００ｍＬの水を含有する。４９ｍＬのこの緩衝液を使用して３５０ｍＬの血液を採取した。５０．８ｍｍ×７６．２ｍｍ×３．１７５ｍｍ（２インチ×３インチ×０．１２５インチ）の寸法を有する成形物品としての試験物質をポリスチレン製シャーレのウェルに入れ、リン酸塩緩衝化生理食塩水（これは試験物質を血液に曝露する前に除去した）中に浸漬した。各ウェルに２５ｍＬの血液を加え、即座に細胞計数用に０．５ｍＬの試料を採取した。残りの２４．５ｍＬの血液を、３５±２℃にサーモスタット制御されたＥｎｖｉｒｏｎシェーカーを用いて７５±５回転／分で撹拌しながら３０分間試験物質に曝露した。各物質に対して３つの試料を試験した。参照用に３つの空のポリスチレン製フラスコを血液に曝露した。Ｒｏｃｈｅ Ｄｉａｇｎｏｓｔｉｃｓ、Ｆｒａｎｃｅ製のＣＯＢＡＳ ＭＩＮＯＳ Ｖｅｔ Ａｕｔｏｍａｔｅｄ Ｈａｅｍａｔｏｌｏｇｙ Ａｎａｌｙｚｅｒを用いて初期及び３０分の試料の計数を検出することによって計数低下を分析した。この装置は、測定前に追跡可能な標準的な基準対照、Ｌｉｑｕｉｃｈｅｋ １６、トリレベル(trilevel)対照（Ｂｉｏ−Ｒａｄ、ＵＳＡ）を用いて校正した。血小板保持率（％）は次式を用いて計算した。
血小板保持率（％）＝（血小板の最終濃度×１００）／（血小板の初期濃度）。
【００７９】
比較例１５は、ビスフェノールＡポリカーボネートホモポリマーと、少量の離型剤及びホスファイト系安定剤とからなっていた。比較例１６は、約５０単位の鎖長を有するセグメントとして１７．５％の総シロキサンを含有するポリカーボネート−ポリシロキサンコポリマー、ビスフェノールＡポリカーボネートホモポリマー、ホスファイト系安定剤及び水を含んでいた。参考例１０と１１は同じであり、各々が主要量のビスフェノールＡポリカーボネートを含有し、加えて透明ポリカーボネート−ポリシロキサンコポリマー、ホスファイト系安定剤及びＧｏｌｄｓｃｈｍｉｄｔからＴＥＧＯＭＥＲ（登録商標）Ｈ−Ｓｉ ６４４０Ｐとして入手した１重量％のポリカプロラクトン−ポリシロキサン−ポリカプロラクトントリブロックコポリマーを含有していた。組成及び性質をまとめて表６に示す。結果にみられる通り、ポリカーボネート−ポリシロキサンコポリマーとポリカプロラクトン−ポリシロキサン−ポリカプロラクトントリブロックコポリマーとを有する参考例１０と１１の血小板保持率は、比較例１５及び１６よりも大きかった（優れていた）。これらの結果は、ポリカーボネート−ポリシロキサンコポリマーを含む組成物に、ポリカプロラクトン−ポリシロキサン−ポリカプロラクトントリブロックコポリマーのような表面改質剤を添加することによって、組成物の血液適合性を改良できることを示している。
【００８０】
【表６】
0005485498.tif 000029
参考例１２〜１４、比較例１７〜１８
これらの実験では表面改質剤の変化を例証する。対照はポリカーボネートホモポリマー（比較例１７）及びポリカーボネート−ポリシロキサンコポリマー（比較例１８）であった。ポリカーボネートホモポリマーは２１８００ＡＭＵの重量平均分子量を有するビスフェノールＡポリカーボネートであった。ポリカーボネート−ポリシロキサンブロックコポリマーは、シロキサンセグメントとして約５０単位の鎖長を有するシロキサンを６重量％有していた。参考例１２〜１４は各々９９重量％のポリカーボネート−ポリシロキサンブロックコポリマーと１重量％の表面改質剤を含有していた。参考例１２で、表面改質剤は、ＧｏｌｄｓｃｈｍｉｄｔからＴＥＧＯＭＥＲ（登録商標）Ｈ−Ｓｉ ６４４０Ｐとして入手したポリカプロラクトン−ポリシロキサン−ポリカプロラクトントリブロックコポリマーであった。参考例１３で、表面改質剤は、総シロキサン含有量が１１重量％で、ポリエチレンオキシドセグメントの数平均分子量が９００ＡＭＵの水溶性ポリエチレンオキシド−ポリジメチルシロキサン−ポリエチレンオキシドトリブロックコポリマーであった。これはＧＥ ＳｉｌｉｃｏｎｅｓからＳＦ１３８８として入手した。参考例１４で、表面改質剤は次式の構造を有していた。
【００８１】
【化２３】
0005485498.tif 000030
式中、７．５は１分子当たりのエチレンオキシド単位の数の統計的平均を表す。これはＧＥ ＳｉｌｉｃｏｎｅｓからＳｉｌｗｅｔ Ｌ−７７（登録商標）界面活性剤として入手した。％血小板数保持率は参考例１０及び１１の手順で決定した。組成及び結果をまとめて表７に示す。結果は、ポリカーボネート−ポリシロキサンブロックコポリマーと表面改質剤を含有する各組成物が、ポリカーボネート−ポリシロキサンブロックコポリマー単独又はポリカーボネートホモポリマーよりも高い平均％血小板保持率を示すことを示している。
【００８２】
【表７】
0005485498.tif 000031
好ましい実施形態を参照して本発明を説明してきたが、当業者には理解されるように、本発明の範囲から逸脱することなく様々な変更が可能であり、その要素の代わりに均等物を使用し得る。加えて、本発明の本質的な範囲から逸脱することなく個々の状況又は材料を本発明の教示に合わせるべく多くの修正を施すことができる。そのため、本発明は、本発明を実施する上での最良の形態として開示した特定の実施形態に限定されることはなく、本発明は特許請求の範囲に含まれる全ての実施形態を包含するものである。
【００８３】
引用した特許、特許出願その他の文献の開示内容は援用によって本明細書の内容の一部をなす。
【００８４】
（特に特許請求の範囲で）本発明を説明する上で使用した単数形態は、特に断らない限り、単数形態と複数形態の両方を包含するものとする。さらに、本明細書で用いる「第一」、「第二」などの用語は順序、量又は重要性を意味するものではなく、ある要素を他の要素と区別するためのものである。